КАТАЛИЗАТОР, СПОСОБ ЕГО ПРИГОТОВЛЕНИЯ И СПОСОБ ПОЛУЧЕНИЯ ВОДОРОДА

2
3
1. Катализатор для получения водорода взаимодействием паров метанола и воды в присутствие катализатора, содержащего на поверхности активные и стабильные центры паровой конверсии метанола, отличающийся тем, что в качестве активного компонента паровой конверсии метанола используют медно-цериевый оксид, нанесенный на оксид алюминия AlO.
2
3
2. Катализатор по п.1, отличающийся тем, что в состав катализатора паровой конверсии метанола входит медно-цериевый оксид в количестве 1-20 мас.%, остальное - оксид алюминия AlO.
3. Катализатор по п.2, отличающийся тем, что отношение меди: церию Cu:Се в медно-цериевом оксиде равно 1:1-3:1.
2
3
4. Способ приготовления катализатора для получения водорода взаимодействием паров метанола и воды, содержащего на поверхности активные и стабильные центры паровой конверсии метанола, отличающийся тем, что катализатор получают путем обработки оксида алюминия в растворе азотнокислых солей меди и церия, взятых в требуемом соотношении, с последующей сушкой и прокалкой на воздухе, в результате чего получают катализатор, в состав которого входит медно-цериевый оксид в количестве 1-20 мас.%, остальное оксид алюминия - AlO, отношение меди: церию Cu:Се в медно-цериевом оксиде равно 1:1-3:1.
5. Способ по п.4, отличающийся тем, что прокалку проводят при температуре 400-450°С.
6. Способ получения водорода взаимодействием паров метанола и воды, в присутствие катализатора, содержащего на поверхности стабильные центры паровой конверсии метанола, отличающийся тем, что используют катализатор по пп.1-3 или приготовленный по пп.4-5.
2
3
7. Способ по п.6, отличающийся тем, что способ осуществляют при температуре 200-350°С, предпочтительно 250-300°С, давлении 1-100 атм, предпочтительно 1 атм и мольном отношении воды/метанолу НО/СНОН, равном 0,5-5, предпочтительно 1.